(57)【要約】【課題】  色彩を互変的に記憶保持できる特性を効果的に発現させ、多様な分野に適用性を有する感温変色性色彩記憶性組成物及びそれを内包した感温変色性色彩記憶性マイクロカプセル顔料を提供する。【解決手段】  電子供与性呈色性有機化合物からなる成分（ａ）と、電子受容性化合物からなる成分（ｂ）と、前記成分（ａ）と前記成分（ｂ）との呈色反応をコントロールする反応媒体として、下記式（１）で示されるエステル化合物からなる成分（ｃ）と、を含む感温変色性色彩記憶性組成物及びそれを内包した感温変色性色彩記憶性マイクロカプセル顔料。2015119161.tif 000013  （式中、Ｒは炭素数３乃至１８のアルキル基、炭素数３乃至１８の脂肪族アシル基のいずれかを示し、Ｘは水素原子、炭素数１乃至３のアルキル基、炭素数１又は２のアルコキシ基、ハロゲン原子のいずれかを示し、Ｙは水素原子、メチル基のいずれかを示し、Ｚは水素原子、炭素数１乃至４のアルキル基、炭素数１又は２のアルコキシ基、ハロゲン原子のいずれかを示す。）
2015119161.tif 000002
【特許請求の範囲】
【請求項１】
電子供与性呈色性有機化合物からなる成分（ａ）と、電子受容性化合物からなる成分（ｂ）と、前記成分（ａ）と前記成分（ｂ）との呈色反応をコントロールする反応媒体として、下記式（１）で示されるエステル化合物からなる成分（ｃ）と、を含んでなることを特徴とする、感温変色性色彩記憶性組成物。
【化１】
2015119161.tif 000012
（式中、Ｒは炭素数３乃至１８のアルキル基、炭素数３乃至１８の脂肪族アシル基のいずれかを示し、Ｘは水素原子、炭素数１乃至３のアルキル基、炭素数１又は２のアルコキシ基、ハロゲン原子のいずれかを示し、Ｙは水素原子、メチル基のいずれかを示し、Ｚは水素原子、炭素数１乃至４のアルキル基、炭素数１又は２のアルコキシ基、ハロゲン原子のいずれかを示す。）
【請求項２】
前記式（１）で表されるエステル化合物において、Ｒは炭素数４乃至１４のアルキル基、炭素数６乃至１６の脂肪族アシル基のいずれかを示し、Ｘは水素原子、メチル基、メトキシ基のいずれかを示し、Ｙは水素原子を示し、Ｚは水素原子、メチル基、メトキシ基のいずれかを示す、請求項１に記載の組成物。
【請求項３】
前記成分（ａ）が、フタリド化合物、フルオラン化合物、スチリノキノリン化合物、ジアザローダミンラクトン化合物、ピリジン化合物、キナゾリン化合物、ビスキナゾリン化合物からなる群より選ばれる化合物である、請求項１にまたは２に記載の組成物。
【請求項４】
ヒステレシス幅ΔＨが、８℃乃至８０℃である、請求項１〜３のいずれか一項に記載の組成物。
【請求項５】
請求項１〜４のいずれか一項に記載の組成物を内包してなることを特徴とする、感温変色性色彩記憶性マイクロカプセル顔料。
【請求項６】
請求項５に記載のマイクロカプセル顔料と、ビヒクルと、を含んでなることを特徴とする、インキ組成物。
【請求項７】
請求項６に記載のインキ組成物を収容した軸筒及び前記軸筒内の前記インキ組成物を導出するペン体を備えてなることを特徴とする、筆記具。
【請求項８】
摩擦部材をさらに備えてなる、請求項７に記載の筆記具。
【請求項９】
請求項７または８に記載の筆記具と、摩擦体とを備えてなることを特徴とする筆記具セット。
【発明の詳細な説明】
【技術分野】
【０００１】
本発明は感温変色性色彩記憶性組成物及びそれを内包した感温変色性色彩記憶性マイクロカプセル顔料に関する。さらに詳細には、温度変化により大きなヒステリシス特性を示して発色と消色の可逆的変色を呈し、変色に要した熱又は冷熱の適用を取り去った後にあっても、着色状態と消色状態のいずれかを互変的且つ可逆的に保持する感温変色性色彩記憶性組成物及びそれを内包した感温変色性色彩記憶性マイクロカプセル顔料に関する。
【背景技術】
【０００２】
この種の感温変色性色彩記憶性材料に関して、本出願人は先に提案している（例えば、特許文献１乃至６参照）。
前記感温変色性色彩記憶性材料は、従来の可逆熱変色性材料のように変色温度を境にその前後で変色し、変色前後の両状態のうち常温域では特定の一方の状態しか存在せず、もう一方の状態はその状態が発現するのに要する熱または冷熱が適用されている間は維持され、熱または冷熱の適用がなくなれば常温域で呈する状態に戻るタイプと比較して、変色温度より低温側の色と高温側の色のいずれかを常温域において選択的に保持できるうえ、必要に応じて熱又は冷熱を適用することにより互変的に保持させることができ、感熱記録材料、玩具、印刷分野等、多様な分野に適用されている。
【先行技術文献】
【特許文献】
【０００３】
【特許文献１】特開２００５−１３６９号公報
【特許文献２】特開２００６−１３７８８６号公報
【特許文献３】特開２００６−１８８６６０号公報
【特許文献４】特開２００８−２８０５２３号公報
【特許文献５】国際公開第２０１０／１３１６８４号パンフレット
【特許文献６】国際公開第２０１２／０４６８３７号パンフレット
【発明の概要】
【発明が解決しようとする課題】
【０００４】
この種の色彩記憶性効果は呈色反応をコントロールするエステル類から選ばれた化合物のうち、特定の化合物を構成成分として適用した系で発現されるものである。
本発明は、前記色彩記憶性効果を発現させる反応媒体となる化合物について追求し、反応媒体の選択の自由度を高め、この種の感温変色性色彩記憶性材料の利用度を更に高めることを目的とするものである。
【課題を解決するための手段】
【０００５】
本発明者は、特定構造を有するエステル化合物を呈色反応の反応媒体として適用した系にあって、ヒステリシス幅（ΔＨ）の大きい熱変色特性を示し、効果的な色彩記憶性を発現させることを見出し、本発明を完成させた。
本発明は、電子供与性呈色性有機化合物からなる成分（ａ）と、電子受容性化合物からなる成分（ｂ）と、前記成分（ａ）と前記成分（ｂ）との呈色反応をコントロールする反応媒体として、下記式（１）で示されるエステル化合物からなる成分（ｃ）と、を含む感温変色性色彩記憶性組成物に関する。
【化１】
2015119161.tif 000003
（式中、Ｒは炭素数３乃至１８のアルキル基、炭素数３乃至１８の脂肪族アシル基のいずれかを示し、Ｘは水素原子、炭素数１乃至３のアルキル基、炭素数１又は２のアルコキシ基、ハロゲン原子のいずれかを示し、Ｙは水素原子、メチル基のいずれかを示し、Ｚは水素原子、炭素数１乃至４のアルキル基、炭素数１又は２のアルコキシ基、ハロゲン原子のいずれかを示す。）
更には、前記感温変色性色彩記憶性組成物を内包してなる感温変色性色彩記憶性マイクロカプセル顔料を要件とする。
【発明の効果】
【０００６】
本発明の感温変色性色彩記憶性マイクロカプセル顔料は、発色と消色の可逆的変色を生起させるものであり、この可逆的変色に際しては、色濃度−温度曲線に関して広いヒステリシス幅（ΔＨ）を示して発色と消色の可逆的変色を生起させ、変色温度より低温側の色と高温側の色の両方を互変的に記憶保持でき、必要に応じて熱又は冷熱を適用することにより、いずれかの色を可逆的に再現させて記憶保持できる特性を効果的に発現させることができるため、感熱記録材料、玩具、装飾、示温、教習要素、印刷分野等、多様な分野に適用性を有する感温変色性色彩記憶性組成物及びそれを内包した感温変色性色彩記憶性マイクロカプセル顔料を提供できる。
【図面の簡単な説明】
【０００７】
【図１】本発明の感温変色性色彩記憶性組成物の色濃度−温度曲線におけるヒステリシス特性を説明するグラフである。
【発明を実施するための形態】
【０００８】
以下に本発明の感温変色性色彩記憶性組成物及びそれを用いた感温変色性色彩記憶性マイクロカプセル顔料（色彩記憶性を有する可逆熱変色性組成物及びそれを用いた色彩記憶性を有する可逆熱変色性マイクロカプセル顔料）のヒステリシス特性を図１の色濃度−温度曲線で表されるグラフに基づき説明する。
図１において、縦軸に色濃度、横軸に温度が表されている。温度変化による色濃度は矢印に沿って変化する。ここで、Ａは完全消色状態に達する温度Ｔ４（以下、完全消色温度と称す）における濃度を示す点であり、Ｂは完全発色状態を保持できる温度Ｔ３（以下、消色開始温度と称す）における濃度を示す点であり、Ｃは完全消色状態を保持できる温度Ｔ２（以下、発色開始温度と称す）における濃度を示す点であり、Ｄは完全発色状態に達する温度Ｔ１（以下、完全発色温度と称す）における濃度を示す点である。
変色温度領域は前記Ｔ１とＴ４間の温度域であり、Ｔ２とＴ３の間の温度域が実質変色温度域、即ち、着色状態或いは消色状態のいずれかの状態を保持できる温度域である。
【０００９】
具体的には、消色状態にある可逆熱変色性マイクロカプセル顔料を、発色開始温度以下の温度まで冷却することにより発色状態への変化を開始させることができ、完全発色温度以下の温度にまで冷却することにより完全な発色状態とすることができ、可逆熱変色性マイクロカプセル顔料の温度を消色開始温度まで上げない限り、その状態を維持することができる。
【００１０】
また、発色状態にある可逆熱変色性マイクロカプセル顔料に摩擦等により生じた熱を加え、消色開始温度以上の温度まで加熱することにより消色状態への変化を開始させることができ、完全消色温度以上の温度まで加熱することにより完全な消色状態とすることができ、可逆熱変色性マイクロカプセル顔料の温度を発色開始温度まで下げない限り、その状態を維持することができる。
【００１１】
また、線分ＥＦの長さが変色のコントラストを示す尺度であり、線分ＨＧの長さがヒステリシスの程度を示す温度幅（以下、ヒステリシス幅をΔＨと記す）であり、このΔＨ値が大きい程、変色前後の各状態の保持が容易である。変色前後の各状態の保持できるΔＨ値は８℃以上であり、具体的には８℃乃至８０℃の範囲である。ここで、Ｔ４とＴ３の差、或いは、Ｔ２とＴ１の差であるΔｔが変色の鋭敏性を示す尺度であり、好ましくは１℃乃至１５℃の範囲、より好ましくは１℃乃至１０℃の範囲が実用的である。
更に、変色前後の両状態のうち常温域では特定の一方の状態のみ存在させるためには、完全消色温度（Ｔ４）が４０℃以上であることが好ましく、５０℃以上であることがより好ましく、６０℃以上であることがさらに好ましい。発色開始温度（Ｔ２）は０℃以下であることが好ましく、−５℃以下であることがより好ましく、−１０℃以下であることがさらに好ましい。
【００１２】
本発明における成分（ａ）、（ｂ）、および（ｃ）の構成割合は、色濃度、変色温度、変色形態や各成分の種類に左右されるが、一般的に所望の特性が得られる成分比は、成分（ａ）１部に対して、成分（ｂ）を好ましくは０．１〜５０部、より好ましくは０．５〜２０部、成分（ｃ）を好ましくは１〜８００部、より好ましくは５〜２００部の範囲である（前記割合はいずれも質量基準である）。
又、各成分は各々２種以上を組み合わせて用いてもよく、機能に支障のない範囲で酸化防止剤、紫外線吸収剤、赤外線吸収剤、溶解助剤等を添加することができる。
【００１３】
以下に（ａ）、（ｂ）、および（ｃ）の各成分について具体的に化合物を例示する。
本発明の成分（ａ）、即ち電子供与性呈色性有機化合物としては、フタリド化合物、フルオラン化合物、スチリノキノリン化合物、ジアザローダミンラクトン化合物、ピリジン化合物、キナゾリン化合物、ビスキナゾリン化合物等が挙げられ、これらのうちフタリド化合物およびフルオラン化合物が好ましい。フタリド化合物としては、例えばジフェニルメタンフタリド化合物、フェニルインドリルフタリド化合物、インドリルフタリド化合物、ジフェニルメタンアザフタリド化合物、フェニルインドリルアザフタリド化合物、およびそれらの誘導体などが挙げられ、これらの中でも、フェニルインドリルアザフタリド化合物、ならびにそれらの誘導体が好ましい。また、フルオラン化合物としては、例えば、アミノフルオラン化合物、アルコキシフルオラン化合物、およびそれらの誘導体が挙げられる。
【００１４】
以下に電子供与性呈色性有機化合物を例示する。
３，３−ビス（ｐ−ジメチルアミノフェニル）−６−ジメチルアミノフタリド、
３−（４−ジエチルアミノフェニル）−３−（１−エチル−２−メチルインドール−３−イル）フタリド、
３，３−ビス（１−ｎ−ブチル−２−メチルインドール−３−イル）フタリド、
３，３−ビス（２−エトキシ−４−ジエチルアミノフェニル）−４−アザフタリド、
３−〔２−エトキシ−４−（Ｎ−エチルアニリノ）フェニル〕−３−（１−エチル−２−メチルインドール−３−イル）−４−アザフタリド、
３，６−ジフェニルアミノフルオラン、
３，６−ジメトキシフルオラン、
３，６−ジ−ｎ−ブトキシフルオラン、
２−メチル−６−（Ｎ−エチル−Ｎ−ｐ−トリルアミノ）フルオラン、
３−クロロ−６−シクロヘキシルアミノフルオラン、
２−メチル−６−シクロヘキシルアミノフルオラン、
２−（２−クロロアミノ）−６−ジブチルアミノフルオラン、
２−（２−クロロアニリノ）−６−ジ−ｎ−ブチルアミノフルオラン、
２−（３−トリフルオロメチルアニリノ）−６−ジエチルアミノフルオラン、
２−（Ｎ−メチルアニリノ）−６−（Ｎ−エチル−Ｎ−ｐ−トリルアミノ）フルオラン、
１，３−ジメチル−６−ジエチルアミノフルオラン、
２−クロロ−３−メチル−６−ジエチルアミノフルオラン、
２−アニリノ−３−メチル−６−ジエチルアミノフルオラン、
２−アニリノ−３−メトキシ−６−ジエチルアミノフルオラン、
２−アニリノ−３−メチル−６−ジ−ｎ−ブチルアミノフルオラン、
２−アニリノ−３−メトキシ−６−ジ−ｎ−ブチルアミノフルオラン、
２−キシリジノ−３−メチル−６−ジエチルアミノフルオラン、
１，２−ベンツ−６−ジエチルアミノフルオラン、
１，２−ベンツ−６−（Ｎ−エチル−Ｎ−イソブチルアミノ）フルオラン、
１，２−ベンツ−６−（Ｎ−エチル−Ｎ−イソアミルアミノ）フルオラン、
２−（３−メトキシ−４−ドデコキシスチリル）キノリン、
スピロ〔５Ｈ−（１）ベンゾピラノ（２，３−ｄ）ピリミジン−５，１′（３′Ｈ）イソベンゾフラン〕−３′−オン、
２−（ジエチルアミノ）−８−（ジエチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（ジ−ｎ−ブチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（ジエチルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジ−ｎ−ブチルアミノ）−８−（Ｎ−エチル−Ｎ−ｉ−アミルアミノ）−４−メチル−スピロ〔５Ｈ−（１）ベンゾピラノ（２，３−ｇ）ピリミジン−５，１′（３′Ｈ）イソベンゾフラン〕−３−オン、
２−（ジブチルアミノ）−８−（ジペンチルアミノ）−４−メチル−スピロ［５Ｈ−（１）ベンゾピラノ（２，３−ｇ）ピリミジン−５，１′（３′Ｈ）−イソベンゾフラン］−３−オン、
３−（２−メトキシ−４−ジメチルアミノフェニル）−３−（１−ブチル−２−メチルインドール−３−イル）−４，５，６，７−テトラクロロフタリド、
３−（２−エトキシ−４−ジエチルアミノフェニル）−３−（１−エチル−２−メチルインドール−３−イル）−４，５，６，７−テトラクロロフタリド、
３−（２−エトキシ−４−ジエチルアミノフェニル）−３−（１−ペンチル−２−メチルインドール−３−イル）−４，５，６，７−テトラクロロフタリド、
４，５，６，７−テトラクロロ−３−[４−（ジメチルアミノ）−２−メチルフェニル]−３−（１−エチル−２−メチル−１Ｈ−インドール−３−イル）−１（３Ｈ）−イソベンゾフラノン、
３′，６′−ビス〔フェニル（２−メチルフェニル）アミノ〕−スピロ［イソベンゾフラン−１（３Ｈ），９′−〔９Ｈ〕キサンテン］−３−オン、
３′，６′−ビス〔フェニル（３−メチルフェニル）アミノ〕−スピロ［イソベンゾフラン−１（３Ｈ），９′−〔９Ｈ〕キサンテン］−３−オン、
３′，６′−ビス〔フェニル（３−エチルフェニル）アミノ〕−スピロ［イソベンゾフラン−１（３Ｈ），９′−〔９Ｈ〕キサンテン］−３−オン、
４−［２，６−ビス（２−エトキシフェニル）−４−ピリジニル］−Ｎ，Ｎ−ジメチルベンゼンアミン、
２−（４′−ジメチルアミノフェニル）−４−メトキシ−キナゾリン、
４，４′−（エチレンジオキシ）−ビス〔２−（４−ジエチルアミノフェニル）キナゾリン〕
【００１５】
なお、フルオラン化合物としては、キサンテン環を形成するフェニル基に置換基を有する前記化合物の他、キサンテン環を形成するフェニル基に置換基を有すると共にラクトン環を形成するフェニル基にも置換基（例えば、メチル基等のアルキル基、クロロ基等のハロゲン原子）を有する化合物であってもよい。
【００１６】
成分（ｂ）、即ち電子受容性化合物としては、例えば活性プロトンを有する化合物群、偽酸性化合物群（酸ではないが、組成物中で酸として作用して成分（ａ）を発色させる化合物群）、および電子空孔を有する化合物群等が挙げられる。
【００１７】
活性プロトンを有する化合物としては、例えばフェノール性水酸基を有する化合物及びその金属塩、カルボン酸及びその金属塩、好ましくは、芳香族カルボン酸、炭素数２〜５の脂肪族カルボン酸及びそれらの金属塩、酸性リン酸エステル及びその金属塩、並びにアゾ−ル系化合物及びその誘導体、好ましくは、１、２、３−トリアゾール及びその誘導体が挙げられ、これらの中でも、有効な熱変色特性を発現させることができることから、フェノール性水酸基を有する化合物が好ましい。フェノール性水酸基を有する化合物にはモノフェノール化合物からポリフェノール化合物まで広く含まれ、更にビス型、トリス型フェノール等およびフェノール−アルデヒド縮合樹脂等もこれに含まれる。フェノール性水酸基を有する化合物の中でも、少なくともベンゼン環を２以上有するもの又はビスヒドロキシフェニルスルフィド構造を有するものが好ましい。また、これら化合物は置換基を有していてもよく、置換基としてアルキル基、アリール基、アシル基、アルコキシカルボニル基、カルボキシ基及びそのエステル又はアミド基、ハロゲン基等が挙げられる。また、活性プロトンを有する化合物が金属塩である場合、その金属塩が含む金属としては、例えばナトリウム、カリウム、カルシウム、亜鉛、ジルコニウム、アルミニウム、マグネシウム、ニッケル、コバルト、スズ、銅、鉄、バナジウム、チタン、鉛およびモリブデン等が挙げられる。フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール−アルデヒド縮合樹脂等が挙げられる。又、前記フェノール性水酸基を有する化合物の金属塩であってもよい。
【００１８】
以下にフェノール性水酸基を有する化合物の具体例を挙げる。
フェノール、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ｐ−ヒドロキシ安息香酸ｎ−ブチル、ｐ−ヒドロキシ安息香酸ｎ−オクチル、レゾルシン、没食子酸ドデシル、４，４−ジヒドロキシジフェニルスルホン、ビス（４−ヒドロキシフェニル）スルフィド、１，１−ビス（４−ヒドロキシフェニル）エタン、１，１−ビス（４−ヒドロキシフェニル）プロパン、１，１−ビス（４−ヒドロキシフェニル）ｎ−ブタン、１，１−ビス（４−ヒドロキシフェニル）ｎ−ペンタン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、１，１−ビス（４−ヒドロキシフェニル）−２−メチルプロパン、１，１−ビス（４−ヒドロキシフェニル）−３−メチルブタン、１，１−ビス（４−ヒドロキシフェニル）−３−メチルペンタン、１，１−ビス（４−ヒドロキシフェニル）−２，３−ジメチルペンタン、１，１−ビス（４−ヒドロキシフェニル）−２−エチルブタン、１，１−ビス（４−ヒドロキシフェニル）−２−エチルヘキサン、１，１−ビス（４−ヒドロキシフェニル）−３，７−ジメチルオクタン、１−フェニル−１，１−ビス（４−ヒドロキシフェニル）エタン、２，２−ビス（４−ヒドロキシフェニル）プロパン、２，２−ビス（４−ヒドロキシフェニル）ｎ−ブタン、２，２−ビス（４−ヒドロキシフェニル）ｎ−ペンタン、２，２−ビス（４−ヒドロキシフェニル）ｎ−ヘキサン、２，２−ビス（４−ヒドロキシフェニル）ｎ−ペプタン、２，２−ビス（４−ヒドロキシフェニル）ｎ−オクタン、２，２−ビス（４−ヒドロキシフェニル）ｎ−ノナン、２，２−ビス（４−ヒドロキシフェニル）ｎ−デカン、２，２−ビス（４−ヒドロキシフェニル）ｎ−ドデカン、２，２−ビス（４−ヒドロキシフェニル）エチルプロピオネート、２，２−ビス（４−ヒドロキシフェニル）−４−メチルペンタン、２，２−ビス（４−ヒドロキシフェニル）−４−メチルヘキサン、２，２−ビス（４−ヒドロキシフェニル）ヘキサフルオロプロパン、２，２−ビス（４−ヒドロキシ−３−メチルフェニル）プロパン
【００１９】
成分（ｃ）は、成分（ａ）と成分（ｂ）との呈色反応をコントロールする反応媒体として機能する。
【００２０】
本発明に用いられる成分（ｃ）は、下記式（１）で示されるエステル化合物であって、アルコキシ安息香酸とフェノキシエタノール又はフェノキシプロパノールとの反応等により得ることができる。
【化２】
2015119161.tif 000004
前記式中のＲは炭素数３乃至１８のアルキル基、炭素数３乃至１８の脂肪族アシル基のいずれかを示し、好ましくは炭素数４乃至１４のアルキル基、炭素数６乃至１６の脂肪族アシル基、より好ましくは炭素数４乃至１２のアルキル基、炭素数８乃至１４の脂肪族アシル基のいずれかを示す。
Ｘは水素原子、炭素数１乃至３のアルキル基、炭素数１又は２のアルコキシ基、ハロゲン原子のいずれかを示し、好ましくは水素原子、メチル基、メトキシ基のいずれかを示す。
Ｙは水素原子、メチル基のいずれかを示し、好ましくは水素原子を示す。
Ｚは水素原子、炭素数１乃至４のアルキル基、炭素数１又は２のアルコキシ基、ハロゲン原子のいずれかを示し、好ましくは、水素原子、メチル基、メトキシ基のいずれかを示し、より好ましくは、水素原子を示す。
【００２１】
前記式（１）で示されるエステル化合物を具体的に以下に例示する。
【化３】
2015119161.tif 000005
【００２２】
【化４】
2015119161.tif 000006
【００２３】
【化５】
2015119161.tif 000007
【００２４】
【化６】
2015119161.tif 000008
【００２５】
【化７】
2015119161.tif 000009
【００２６】
前記エステル化合物は、従来の感温変色性色彩記憶性組成物に用いられているエステル化合物と同程度の広いヒステリシス幅が得られ、変色温度域より低温側の色と高温側の色のいずれかを選択的に保持できる機能に優れ、様々な用途への応用性に優れる。
【００２７】
本発明による組成物には、構造の異なる成分（ｃ）を二種以上併用して用いることもできる。また、他のエステル類、アルコール類、カルボン酸類、ケトン類、アミド類等を併用することもでき、成分（ｃ）を併用する場合には、そのうち、化学的性状が類似のエステル類を併用することが好ましい。
【００２８】
（ａ）、（ｂ）、および（ｃ）の三成分は、マイクロカプセルに内包させて感温変色性色彩記憶性マイクロカプセル顔料を形成することもでき、カプセル膜壁で保護することによって酸性物質、塩基性物質、または過酸化物等の化学的に活性な物質又は他の溶剤成分と接触しても、その機能を低下させることがないことは勿論、耐熱安定性を向上させることができる。
【００２９】
更にマイクロカプセル顔料の表面には、目的に応じて二次的な樹脂被膜を設けて耐久性を付与させたり、表面特性を改質させて実用に供することもできる。
【００３０】
マイクロカプセル顔料は、平均粒子径０．１〜５０μｍであることが好ましく、０．１〜３０μｍであることがより好ましく、０．５〜２０μｍであることがさらに好ましく、マイクロカプセル顔料の平均粒子径がこの範囲内にあることで、実用性が向上する。
なお、平均粒子径、粒度分布の測定は、例えばレーザ回折／散乱式粒子径分布測定装置〔（株）堀場製作所製；ＬＡ−３００〕を用いて測定し、その数値を基に平均粒子径（メジアン径）を体積基準で算出することにより決定することができる。
マイクロカプセル顔料の平均粒子径が５０μｍ以下であることにより、インキ、塗料、或いは熱可塑性樹脂中へのブレンドに際して、分散安定性や加工適性を維持することができる。
また、平均粒子径が０．１μｍ以上であることにより、高濃度の発色性を示すことができる。
【００３１】
また、マイクロカプセル顔料を微粒子化することにより、ΔＨ値をマイクロカプセル顔料が微粒子化されていない場合と比較して拡大させることができる。
【００３２】
マイクロカプセル顔料を構成する内包物と壁膜との構成比は、内包物：壁膜＝７：１〜１：１（質量比）の範囲が有効であり、内包物と壁膜との構成比が前記範囲内にあることにより、発色時の色濃度及び鮮明性の低下を防ぐことができる。好適には、内包物：壁膜＝６：１〜１：１（質量比）である。
【００３３】
マイクロカプセル化の方法には、従来より公知のイソシアネートを用いた界面重合法、メラミン−ホルマリン等のｉｎ  Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。
【００３４】
なお、マイクロカプセル顔料には、一般の染料や顔料（非熱変色性）を配合し、有色（１）から有色（２）への変色挙動を呈するものとすることもできる。
【００３５】
感温変色性色彩記憶性マイクロカプセル顔料は、必要により添加剤を含むビヒクル中に分散させ、感温変色性色彩記憶性液状組成物とすることができる。このような組成物の具体例としては、（ｉ）スクリーン印刷、オフセット印刷、プロセス印刷、グラビヤ印刷、コーター、タンポ印刷等に用いられる印刷インキ、（ｉｉ）刷毛塗り、スプレー塗装、静電塗装、電着塗装、流し塗り、ローラー塗り、浸漬塗装等に用いられる塗料、（ｉｉｉ）マーキングペン用、ボールペン用、万年筆用、筆ペン用等の筆記具用インキや（ｉｖ）塗布具用インキ、（ｖ）絵の具（ｖｉ）化粧料、（ｖｉｉ）繊維用着色液等を挙げることができる。
【００３６】
一実施形態において、感温変色性色彩記憶性液状組成物は、該感温変色性色彩記憶性液状組成物の全質量に対し、好ましくは５〜４０質量％、より好ましくは１０〜４０質量％、さらに好ましくは１０〜３０質量％の感温変色性色彩記憶性マイクロカプセル顔料を含有することができる。マイクロカプセル顔料の含有量が上記の範囲であることにより、望ましい発色濃度が達成でき、更にインキ流出性の低下などを防止することができる。
【００３７】
添加剤としては、樹脂、架橋剤、硬化剤、乾燥剤、可塑剤、粘度調整剤、分散剤、紫外線吸収剤、酸化防止剤、光安定剤、沈降防止剤、平滑剤、ゲル化剤、消泡剤、つや消し剤、浸透剤、ｐＨ調整剤、発泡剤、カップリング剤、保湿剤、防かび剤、防腐剤、防錆剤等が挙げられる。
【００３８】
ビヒクルとしては、有機溶剤を含む油性ビヒクル、或いは、水と、必要により有機溶剤を含む水性ビヒクルが挙げられる。
【００３９】
有機溶剤としては、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等を挙げることができる。
【００４０】
筆記具用インキ組成物としては、例えばビヒクル中に剪断減粘性付与剤を含む剪断減粘性インキ組成物、ビヒクル中に水溶性高分子凝集剤を含み、顔料を緩やかな凝集状態に懸濁させた凝集性インキ組成物を挙げることができる。
【００４１】
剪断減粘性付与剤を含むことにより、顔料の凝集、沈降を抑制することができると共に、筆跡の滲みを抑制することができるため、良好な筆跡を形成できる。更に、インキ組成物をボールペンに充填する場合、不使用時のボールとチップの間隙からのインキ漏れを防止したり、筆記先端部を上向き（正立状態）で放置した場合のインキ組成物の逆流を防止することができる。
【００４２】
剪断減粘性付与剤としては、キサンタンガム、ウェランガム、構成単糖がグルコースとガラクトースの有機酸修飾ヘテロ多糖体であるサクシノグリカン（平均分子量約１００万乃至８００万）、グアーガム、ローカストビーンガム及びその誘導体、ヒドロキシエチルセルロース、アルギン酸アルキルエステル類、メタクリル酸のアルキルエステルを主成分とする重量平均分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル、ポリオキシプロピレンアルキルエーテル、ポリオキシエチレンアルキルフェニルエーテル、脂肪酸アミド等のＨＬＢ値が８〜１２のノニ音性界面活性剤、ジアルキル又はジアルケニルスルホコハク酸の塩類。Ｎ−アルキル−２−ピロリドンとアニオン性界面活性剤の混合物、ポリビニルアルコールとアクリル性樹脂の混合物を例示できる。
【００４３】
水溶性高分子凝集剤としては、ポリビニルピロリドン、ポリエチレンオキサイド、水溶性多糖類等が挙げられる。
【００４４】
水溶性多糖類としてはトラガントガム、グアーガム、プルラン、サイクロデキストリン、水溶性セルロース誘導体等が挙げられ、水溶性セルロース誘導体の具体例としてはメチルセルロース、ヒドロキシエチルセルロース、ヒドロキシプロピルセルロース、ヒドロキシエチルメチルセルロース、ヒドロキシプロピルメチルセルロース等が挙げられる。
【００４５】
高分子凝集剤と共に、側鎖にカルボキシル基を有する櫛型高分子分散剤及び有機窒素硫黄化合物を併用することにより、高分子凝集剤によるマイクロカプセル顔料のゆるい凝集体の分散性を向上させることができる。
【００４６】
側鎖にカルボキシル基を有する櫛型高分子分散剤としては、側鎖に複数のカルボキシル基を有する櫛型高分子化合物であれば特に限定されるものではないが、側鎖に複数のカルボキシル基を有するアクリル高分子化合物が好適であり、日本ルーブリゾール社製の商品名：ソルスパース４３０００を例示できる。
【００４７】
有機窒素硫黄化合物は、インキ組成物を筆記具に充填して実用に供する際、振動によるマイクロカプセル顔料の沈降をいっそう抑制する。これは、マイクロカプセル顔料のゆるい凝集体を側鎖にカルボキシル基を有する櫛型高分子分散剤によって分散させる分散性をより向上させるからである。
【００４８】
有機窒素硫黄化合物としては、チアゾール化合物、イソチアゾール化合物、ベンゾチアゾール化合物、およびベンゾイソチアゾール化合物から選ばれる化合物が用いられる。
【００４９】
有機窒素硫黄化合物として具体的には、２−（４−チアゾイル）−ベンズイミダゾール（ＴＢＺ）、２−（チオシアネートメチルチオ）−１,３−ベンゾチアゾール（ＴＣＭＴＢ）、２−メチル−４−イソチアゾリン−３−オン、５−クロロ−２−メチル−４−イソチアゾリン−３−オンから選ばれる一種又は二種以上の化合物が用いられ、好ましくは２−（４−チアゾイル）−ベンズイミダゾール（ＴＢＺ）、２−メチル−４−イソチアゾリン−３−オン、５−クロロ−２−メチル−４−イソチアゾリン−３−オンから選ばれる一種又は二種以上の化合物が用いられる。
【００５０】
有機窒素硫黄化合物としては、（株）パーマケム・アジア製、商品名：トップサイド８８、同１３３、同１７０、同２２０、同２８８、同３００、同４００、同５００、同６００、同７００Ｚ、同８００、同９５０、北興産業（株）製、商品名：ホクスターＨＰ、同Ｅ５０Ａ、ホクサイドＰ２００、同６５００、同７４００、同ＭＣ、同３６９、同Ｒ−１５０を例示できる。
【００５１】
なお、側鎖にカルボキシル基を有する櫛型高分子分散剤と、有機窒素硫黄化合物の質量比率は１：１〜１：１０であることが好ましく、１：１〜１：５であることがより好ましい。前記範囲を満たすことにより、マイクロカプセル顔料のゆるい凝集体の分散性、及び、振動によるマイクロカプセル顔料の沈降抑制を十分に発現させることができる。
【００５２】
更に、水溶性樹脂を添加することにより、顔料の筆跡の紙面への固着性や粘性を付与することができる。この水溶性樹脂組成物は、前述の側鎖にカルボキシル基を有する櫛型高分子分散剤と有機窒素硫黄化合物を含むインキ組成物中でマイクロカプセル顔料の安定性をいっそう向上させる効果も有する。
【００５３】
水溶性樹脂としては、アルキッド樹脂、アクリル樹脂、スチレンマレイン酸共重合物、セルロース誘導体、ポリビニルピロリドン、ポリビニルアルコール、デキストリン等が挙げられ、これらのうち好ましくはポリビニルアルコールが用いられる。
【００５４】
更に、ポリビニルアルコールの中でも、けん化度が７０〜８９モル％の部分けん化度型ポリビニルアルコールは、インキ組成物のｐＨが酸性域である場合でも可溶性に富むため、より好適に用いられる。
【００５５】
水溶性樹脂の添加量としては、インキ組成物中に好ましくは０．３〜３．０質量％、より好ましくは０．５〜１．５質量％の範囲で添加される。
【００５６】
また、インキ組成物をボールペンに充填して用いる場合は、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）又はチオ亜燐酸トリ（アルコキシカルボニルエチルエステル）等のチオ亜燐酸トリエステル、ポリオキシエチレンアルキルエーテル又はポリオキシエチレンアルキルアリールエーテル等のリン酸モノエステル、ポリオキシエチレンアルキルエーテル又はポリオキシエチレンアルキルアリールエーテル等のリン酸ジエステル、或いは、それらの金属塩、アンモニウム塩、アミン塩、またはアルカノールアミン塩等の潤滑剤を添加してボール受け座の摩耗を防止することが好ましい。
【００５７】
更に、２，５−ジメルカプト−１，３，４−チアジアゾール及び／又はその塩を含有させることにより、インキ組成物のｐＨが酸性域或いはアルカリ性域であっても、一度凍結したインキが再度解凍された後に生じるマイクロカプセル顔料の分散不良や凝集を抑制でき、インキ組成物の粘度の上昇やそれに伴う筆跡カスレや淡色化を防止することができると共に、ボールペンに用いる場合はボールの腐食を防止することもできる。
【００５８】
その他、必要に応じて（ｉ）アクリル樹脂、スチレンマレイン酸共重合物、セルロース誘導体、ポリビニルピロリドン、ポリビニルアルコール、デキストリン等の紙面への筆跡の固着性や粘性を付与するための樹脂、（ｉｉ）炭酸ナトリウム、燐酸ナトリウム、酢酸ソーダ等の無機塩類、水溶性のアミン化合物等の有機塩基性化合物等のｐＨ調整剤、（ｉｉｉ）ベンゾトリアゾール、トリルトリアゾール、ジシクロヘキシルアンモニウムナイトライト、ジイソプロピルアンモニウムナイトライト、サポニン等の防錆剤、（ｉｖ）石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、（ｖ）尿素、ノニオン系界面活性剤、還元又は非還元デンプン加水分解物、トレハロース等のオリゴ糖類、ショ糖、サイクロデキストリン、ぶどう糖、デキストリン、ソルビット、マンニット、ピロリン酸ナトリウム等の湿潤剤、（ｖｉ）消泡剤、（ｖｉｉ）分散剤、（ｖｉｉｉ）インキ組成物の浸透性を向上させるためのフッ素含有界面活性剤又はノニオン性界面活性剤を、インキ組成物へ添加してもよい。
【００５９】
インキ組成物を収容する筆記具について説明する。一実施形態において、筆記具は、インキ組成物を収容した軸筒及び軸筒内のインキ組成物を導出するペン体を備えてなる。ペン体としては、マーキングペン体、ボールペン体、筆ペン体等が挙げられる。マーキングペン体としては、繊維チップ、フェルトチップ、プラスチックチップ等のマーキングチップが挙げられる。ボールペン体としては、ボールペンチップが挙げられる。筆ペン体としては、繊維相互を長手方向に密接状に束ねた繊維集束体、連続気孔を有するプラスチックポーラス体、合成樹脂繊維の熱融着乃至樹脂加工体、軟質性樹脂乃至エラストマーの押出成形加工体が挙げられる。
【００６０】
以下に、インキ組成物をボールペン、マーキングペンに使用する場合についてより詳細に説明する。
インキ組成物をボールペンに充填する場合、ボールペン自体の構造、形状は特に限定されるものではなく、例えば、剪断減粘性インキ組成物を充填したインキ収容管の先端部にボールを装着したボールペンチップが連通しており、インキ組成物の端面にはインキ逆流防止体組成物（液栓）が密接しているボールペンレフィルを軸筒内に収容したボールペンを例示できる。
ボールペンチップとして、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
【００６１】
また、ボールは、超硬合金、ステンレス鋼、ルビー、セラミック、樹脂、ゴム等の直径好ましくは０．３〜２．０ｍｍ、より好ましくは０．３〜１．５ｍｍ、さらに好ましくは０．３〜１．０ｍｍ程度のものが適用できる。
【００６２】
インキ組成物を収容するインキ収容管は、例えば、ポリエチレン、ポリプロピレン、ポリエチレンテレフタレート、ナイロン等の熱可塑性樹脂からなる成形体、金属製管状体が用いられる。
【００６３】
インキ収容管にはチップを直接連結する他、接続部材を介してインキ収容管とチップを連結してもよい。
【００６４】
また、先端部にボールペンチップを直接又は接続部材を介して装着した軸筒内に剪断減粘性インキ組成物を充填し、インキ組成物の端面にインキ逆流防止体組成物が密接しているボールペンを例示できる。
【００６５】
ボールペンは、ボールペンチップを覆うキャップを備えているものであってもよいし、キャップを備えていない出没式ボールペンであってもよい。
【００６６】
出没式ボールペンの構造、形状は特に限定されるものではなく、ボールペンレフィルに設けられた筆記先端部が外気に晒された状態で軸筒内に収納されており、出没機構の作動によって軸筒開口部から筆記先端部が突出する構造であればいずれの形状を用いることもできる。
【００６７】
出没式ボールペンは、例えば、ノック式ボールペン、回転式ボールペン、スライド式ボールペン等に分類することができる。
【００６８】
ノック式ボールペンは、軸筒後端部や軸筒側面にノック部を有し、該ノック部の押圧により、ボールペンチップを軸筒前端開口部から出没させる構成、或いは、軸筒に設けたクリップ部を押圧することにより、ボールペンチップを軸筒前端開口部から出没させる構成を例示できる。
【００６９】
回転式ボールペンは、軸筒後部に回転部を有し、該回転部を回すことによりボールペンチップを軸筒前端開口部から出没させる構成を例示できる。
【００７０】
スライド式ボールペンは、軸筒側面にスライド部を有し、該スライドを操作することによりボールペンチップを軸筒前端開口部から出没させる構成、或いは、軸筒に設けたクリップ部をスライドさせることにより、ボールペンチップを軸筒前端開口部から出没させる構成を例示できる。
【００７１】
出没式ボールペンは軸筒内に複数のボールペンレフィルを収容してなり、出没機構の作動によっていずれかのボールペンレフィルの筆記先端部が軸筒前端開口部から出没する複合タイプの出没式ボールペンであってもよい。
【００７２】
ボールペンレフィルに充填されている、インキ組成物の後端に充填されるインキ逆流防止体組成物について説明する。
【００７３】
インキ逆流防止体組成物は不揮発性液体又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００７４】
不揮発性液体及び／又は難揮発性液体は、増粘剤を添加して好適な粘度まで増粘させることが好ましく、増粘剤としては表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン化合物、セルロース化合物等を挙げることができる。
更に、液状のインキ逆流防止体組成物と、固体のインキ逆流防止体を併用することもできる。
【００７５】
インキ組成物をマーキングペンに充填する場合、マーキングペン自体の構造、形状は特に限定されるものではなく、例えば、軸筒内に繊維集束体からなるインキ吸蔵体を内蔵し、毛細間隙が形成された繊維加工体からなるマーキングペンチップを直接或いは中継部材を介して軸筒に装着してなり、インキ吸蔵体とチップが連結されてなるマーキングペンのインキ吸蔵体に凝集性インキ組成物を含浸させたマーキングペンや、チップの押圧により開放する弁体を介してチップとインキ収容管とを配置し、このインキ収容管内にインキ組成物を直接収容させたマーキングペン等を例示できる。
【００７６】
チップは、例えば繊維の樹脂加工体、熱溶融性繊維の融着加工体、フェルト体等の従来より汎用の気孔率が概ね３０〜７０％の範囲から選ばれる連通気孔の多孔質部材であり、一端を砲弾形状、長方形状、チゼル形状等の目的に応じた形状に加工して実用に供されるのが一般的である。
【００７７】
インキ吸蔵体は、捲縮状繊維を長手方向に集束させたものであり、プラスチック筒体やフィルム等の被覆体に内在させて、気孔率が概ね４０〜９０％の範囲に調整して構成される。
【００７８】
また、弁体は、従来より汎用のポンピング式形態が使用できるが、筆圧により押圧開放可能なバネ圧に設定したものが好適である。
【００７９】
更に、ボールペンやマーキングペンの形態は前述したものに限らず、相異なる形態のチップを装着させたり、相異なる色調のインキ組成物を導出させるペン先を装着させた両頭式筆記具であってもよい。
【００８０】
なお、インキ組成物を収容した筆記具を用いて被筆記面に筆記して得られる筆跡は、加熱具又は冷却具により変色させることができる。
【００８１】
加熱具としては、抵抗発熱体を装備した通電加熱変色具、温水等を充填した加熱変色具、ヘアドライヤーの適用が挙げられるが、好ましくは、簡便な方法により変色可能な手段として摩擦部材が用いられる。
【００８２】
摩擦部材としては、弾性感に富み、擦過時に適度な摩擦を生じて摩擦熱を発生させることのできるエラストマー、プラスチック発泡体等の弾性体が好適である。特に、擦過時に実質的に磨耗しない弾性体が好ましい。
【００８３】
なお、鉛筆による筆跡を消去するための、一般的な消しゴムを使用して筆跡を摩擦することもできるが、摩擦時に消しカスが発生するため、消しカスが殆ど発生しない前述の摩擦部材が好適に用いられる。
【００８４】
摩擦部材の材質としては、シリコーン樹脂やＳＥＢＳ樹脂（スチレンエチレンブタジエンスチレンブロック共重合体）、ポリエステル樹脂等が用いられる。
【００８５】
摩擦部材は筆記具と別体の任意形状の部材（摩擦体）とを組み合わせて筆記具セットを得ることもできるが、筆記具に摩擦部材を設けることにより、携帯性に優れる。
【００８６】
キャップを備える筆記具の場合、摩擦部材を設ける箇所は特に限定されるものではないが、例えば、キャップ自体を摩擦部材により形成したり、軸筒自体を摩擦部材により形成したり、クリップを設ける場合はクリップ自体を摩擦部材により形成したり、キャップ先端部（頂部）或いは軸筒後端部（筆記先端部を設けていない部分）に摩擦部材を設けることができる。
【００８７】
出没式の筆記具の場合、摩擦部材を設ける箇所は特に限定されるものではないが、例えば、軸筒自体を摩擦部材により形成したり、クリップを設ける場合はクリップ自体を摩擦部材により形成したり、軸筒開口部近傍、軸筒後端部（筆記先端部を設けていない部分）或いはノック部に摩擦部材を設けることができる。
【００８８】
冷却具としては、ペルチエ素子を利用した冷熱変色具、冷水、氷片等の冷媒を充填した冷熱変色具、冷蔵庫や冷凍庫の適用が挙げられる。
【００８９】
感温変色性色彩記憶性液状組成物を塗布又は印刷して積層体を形成させることができる。この場合、支持体の材質は特定されず、総て有効であり、紙、合成紙、繊維、布帛、合成皮革、レザー、プラスチック、ガラス、陶磁材、金属、木材、石材等を例示でき、平面状に限らず、凹凸状であってもよい。
【００９０】
支持体上に、感温変色性色彩記憶性組成物を含む可逆熱変色層を設けて積層体（印刷物）が得られる。
【００９１】
支持体上に非熱変色性着色層（像を含む）が予め形成されているものにあっては、温度変化により前記着色層を、可逆熱変色層によって隠顕させることができ、変化の様相を更に多様化させることができる。
【００９２】
更に、前記感温変色性色彩記憶性マイクロカプセル顔料は、熱可塑性樹脂、熱硬化性樹脂、ワックス類等に溶融ブレンドしてペレット、粉末、又はペースト形態として感温変色性色彩記憶性成形用樹脂組成物として利用することもでき、汎用の射出成形、押出成形、ブロー成形、又は注型成形等の手段により、任意形象の立体造形物、フイルム、シート、板、フィラメント、棒状物、パイプ等の形態の成形体が得られる。
【００９３】
また、熱可塑性樹脂やワックス類に溶融ブレンドして鉛筆芯やクレヨンを得ることもできる。
【００９４】
積層体、或いは、樹脂組成物を用いて成形した成形体上には、光安定剤及び／又は透明性金属光沢顔料を含む層を積層することによって耐光性を向上させたり、或いは、トップコート層を設けて耐久性を向上させることもできる。
【００９５】
光安定剤としては、紫外線吸収剤、酸化防止剤、一重項酸素消光剤、スーパーオキシドアニオン消光剤、オゾン消光剤を例示できる。
【００９６】
透明性金属光沢顔料としては、芯物質として天然雲母、合成雲母、ガラス片、アルミナ、透明性フィルム片の表面を酸化チタン等の金属酸化物で被覆した顔料を例示できる。
【００９７】
感温変色性色彩記憶性組成物、それを内包した感温変色性色彩記憶性マイクロカプセル顔料およびインキ組成物を用いた製品として具体的には、以下のものを例示することができる。
（１）玩具類
人形又は動物形象玩具、人形又は動物形象玩具用毛髪、人形の家や家具、衣類、帽子、鞄、および靴等の人形用付属品、アクセサリー玩具、ぬいぐるみ、描画玩具、玩具用絵本、ジグソーパズル等のパズル玩具、積木玩具、ブロック玩具、粘土玩具、流動玩具、こま、凧、楽器玩具、料理玩具、鉄砲玩具、捕獲玩具、背景玩具および乗物、動物、植物、建築物、および食品等を模した玩具等、
（２）衣類
Ｔシャツ、トレーナー、ブラウス、ドレス、水着、レインコート、およびスキーウェア等の被服、靴や靴紐等の履物、ハンカチ、タオル、およびふろしき等の布製身の回り品、手袋、ネクタイ、帽子等、
（３）屋内装飾品
絨毯、カーテン、カーテン紐、テーブル掛け、敷物、クッション、額縁、造花、写真立て等、
（４）家具
布団、枕、マットレス等の寝具、照明器具および冷暖房器具等、
（５）装飾品
指輪、腕輪、ティアラ、イヤリング、髪止め、付け爪、リボン、およびスカーフ等時計、眼鏡等、
（６）文房具類
筆記具、スタンプ具、消しゴム、下敷き、定規、粘着テープ等、
（７）日用品
口紅、アイシャドー、マニキュア、染毛剤、付け爪、付け爪用塗料等の化粧品、歯ブラシ等、
（８）台所用品
コップ、皿、箸、スプーン、フォーク、鍋、フライパン等、
（９）その他
カレンダー、ラベル、カード、記録材、および偽造防止用の各種印刷物、絵本等の書籍、鞄、包装用容器、刺繍糸、運動用具、釣り具、コースター、楽器、カイロ、蓄冷剤、財布等の袋物、傘、乗物、建造物、温度検知用インジケーター、および教習具等。
【実施例】
【００９８】
以下に本発明の実施例を示すが本発明はこれらに限定されるものではない。
各実施例における感温変色性色彩記憶性組成物及びそれを内包したマイクロカプセル顔料の製造方法、変色温度の測定方法、ヒステリシス特性について説明する。
なお、実施例中の部は質量部を表す。
実施例１
感温変色性色彩記憶性組成物の調製方法
成分（ａ）として、３−（２−エトキシ−４−ジエチルアミノフェニル）−３−（１−エチル−２−メチルインドール−３−イル）−４−アザフタリド１部、成分（ｂ）として、２，２−ビス（４−ヒドロキシフェニル）ヘキサフルオロプロパン２部、及び成分（ｃ）として、４−ブトキシ安息香酸フェノキシエチル（化合物５）５０部からなる三成分を混合し、加温して均質に溶解して感温変色性色彩記憶性組成物を得た。
前記感温変色性色彩記憶性組成物は青色から無色に変色するものであった。【００９９】
測定試料の作製
前記感温変色性色彩記憶性組成物を内径１ｍｍ、長さ７８ｍｍの透明ガラス製毛細管に、毛細管底部から約１０ｍｍの高さまで封入し、測定試料を得た。【０１００】
変色温度の測定
前記測定試料の感温変色性色彩記憶性組成物を封入した部分全体を透明熱媒体の中に浸漬し、透明熱媒体の温度を変化させながら、感温変色性色彩記憶性組成物の変色状態を目視で観察して、Ｔ１（完全発色温度）、Ｔ２（発色開始温度）、Ｔ３（消色開始温度）、Ｔ４（完全消色温度）を測定し、ＴＨ〔Ｔ１とＴ２の中間の温度（Ｔ１＋Ｔ２）／２〕、ＴＧ〔Ｔ３とＴ４の中間の温度（Ｔ３＋Ｔ４）／２〕、ΔＨ（ヒステリシス幅ＴＧ−ＴＨ）を求めた。
前記感温変色性色彩記憶性組成物はＴ１：１４℃、Ｔ２：１８℃、Ｔ３：５７℃、Ｔ４：６１℃、ＴＨ：１６℃、ＴＧ：５９℃、ΔＨ：４３℃のヒステリシス特性を示した。【０１０１】
実施例２〜６
感温変色性色彩記憶性組成物の成分（ａ）、成分（ｃ）と各成分の配合量を、以下の表に記載した内容に変更した以外は実施例１と同一方法で、実施例２〜６の感温変色性色彩記憶性組成物を調製し、実施例１と同様にして変色温度を測定した。【０１０２】
【表１】
2015119161.tif 000010
【０１０３】
表中
Ｐは３−（２−エトキシ−４−ジエチルアミノフェニル）−３−（１−エチル−２−メチルインドール−３−イル）−４−アザフタリドであり、
Ｑは１，２−ベンツ−６−（Ｎ−エチル−Ｎ−イソアミルアミノ）フルオランであり、
Ｒは２−（２−クロロアニリノ）−６−ジ−ｎ−ブチルアミノフルオランであり、
Ｓは２，２−ビス（４−ヒドロキシフェニル）ヘキサフルオロプロパンである。【０１０４】
実施例１〜６の感温変色性色彩記憶性組成物の色変化、Ｔ１、Ｔ２、Ｔ３、Ｔ４、ＴＨ、ＴＧ、およびΔＨの値を以下の表に示す。
【表２】
2015119161.tif 000011
【０１０５】
実施例７
感温変色性色彩記憶性マイクロカプセル顔料の調製方法
成分（ａ）として、３−（２−エトキシ−４−ジエチルアミノフェニル）−３−（１−エチル−２−メチルインドール−３−イル）−４−アザフタリド１部、成分（ｂ）として、２，２−ビス（４−ヒドロキシフェニル）ヘキサフルオロプロパン５部、成分（ｃ）として、４−ブトキシ安息香酸フェノキシエチル（化合物５）４５部及びカプリン酸セチル５部からなる感温変色性色彩記憶性組成物を混合し、均一に加温溶解し、さらに壁膜材料として芳香族多価イソシアネートプレポリマー２０部、酢酸エチル４０部を混合した溶液を１５％ゼラチン水溶液１００部中に投入し、微小滴になるように乳化分散させた。前記分散液を７０℃で約１時間攪拌を続けた後、水溶性アミン化合物（三菱化学株式会社製、商品名：ｊＥＲキュアＵ、エポキシ樹脂のアミン付加物）２部を水２３部に溶解させた水溶液を攪拌しながら徐々に添加し、さらに液温を９０℃に保って約３時間攪拌を続けて感温変色性色彩記憶性マイクロカプセル顔料の懸濁液を得た。
前記マイクロカプセル顔料の懸濁液から、遠心分離により感温変色性色彩記憶性マイクロカプセル顔料を単離し、青色から無色に変色する感温変色性色彩記憶性マイクロカプセル顔料を得た（平均粒子径２．０μｍ）。【０１０６】
測定試料の作製
前記感温変色性色彩記憶性マイクロカプセル顔料４０部を、エチレン−酢酸ビニル樹脂エマルジョン５０部、レベリング剤１部、消泡剤１部、粘度調整剤０．５部、及び水７．５部からなる水性インキビヒクルに均一に分散させて感温変色性色彩記憶性インキ組成物を調製した。
前記インキ組成物を用いて上質紙にベタ柄をスクリーン印刷して測定試料を得た。【０１０７】
変色温度の測定
前記測定試料を色差計（ＴＣ−３６００型色差計、東京電色株式会社製）の測定部分にセットし、試料部分を２℃／分の速度で昇温、降温させ、各温度における色濃度として明度値を測定し、色濃度−温度曲線を作成した。前記色濃度−温度曲線よりＴ１、Ｔ２、Ｔ３、Ｔ４、ＴＨ〔Ｔ１とＴ２の中間の温度（Ｔ１＋Ｔ２）／２〕、ＴＧ〔Ｔ３とＴ４の中間の温度（Ｔ３＋Ｔ４）／２〕、ΔＨ（ヒステリシス幅ＴＧ−ＴＨ）を求めた。
前記感温変色性色彩記憶性マイクロカプセル顔料はＴ１：−１６℃、Ｔ２：０℃、Ｔ３：４３℃、Ｔ４：５９℃、ＴＨ：−８℃、ＴＧ：５１℃、ΔＨ：５９℃のヒステリシス特性を示した。【０１０８】
実施例８
マイクロカプセルに内包させる感温変色性色彩記憶性組成物の（ａ）成分を１，２−ベンツ−６−（Ｎ−エチル−Ｎ−イソアミルアミノ）フルオラン２．０部、（ｃ）成分を４−ブトキシ安息香酸フェノキシエチル（化合物５）５０部及びラウリン酸ステアリル５部に変更した以外は、実施例７と同一の方法により感温変色性色彩記憶性マイクロカプセル顔料を調製し、ピンク色から無色に変色する感温変色性色彩記憶性マイクロカプセル顔料を得た（平均粒子径１．８μｍ）。
前記感温変色性色彩記憶性マイクロカプセル顔料はＴ１：−１８℃、Ｔ２：０℃、Ｔ３：３６℃、Ｔ４：５６℃、ＴＨ：−９℃、ＴＧ：４６℃、ΔＨ：５５℃のヒステリシス特性を示した。【０１０９】
実施例９
マイクロカプセルに内包させる感温変色性色彩記憶性組成物の（ｃ）成分を４−ペンチルオキシ安息香酸フェノキシエチル（化合物２９）５０部及びカプリン酸ステアリル５部に変更した以外は、実施例７と同一の方法により感温変色性色彩記憶性マイクロカプセル顔料を調製し、青色から無色に変色する感温変色性色彩記憶性マイクロカプセル顔料を得た（平均粒子径２．２μｍ）。
前記感温変色性色彩記憶性マイクロカプセル顔料はＴ１：−２３℃、Ｔ２：−１３℃、Ｔ３：３６℃、Ｔ４：５２℃、ＴＨ：−１８℃、ＴＧ：４４℃、ΔＨ：６２℃のヒステリシス特性を示した。【０１１０】
応用例１
実施例７で調製した感温変色性色彩記憶性マイクロカプセル顔料２７部（予め−１６℃以下に冷却して青色に発色させたもの）を、サクシノグリカン（剪断減粘性付与剤）０．３部、糖混合物〔三和澱粉工業（株）製、商品名：サンデック７０〕３．０部、リン酸エステル界面活性剤０．５部、防黴剤０．１部、トリエタノールアミン１．０部、及び水６８．１部ビヒクルに均一に分散させてインキ組成物Ａを調製した。【０１１１】
筆記具の作製
前記インキ組成物Ａをポリプロピレン製パイプからなるインキ組成物収容管に吸引充填し、接続部材（樹脂製ホルダー）を介して０．５ｍｍステンレス鋼ボールを先端に抱持したボールペンチップと連結させた。
次いで、前記ポリプロピレン製パイプの後端より、ポリブテンを主成分とする粘弾性を有するインキ逆流防止体組成物（液栓）を充填してボールペンレフィルを得た。
前記ボールペンレフィルを、軸筒内に組み込み、筆記具（出没式ボールペン）を得た。
なお、前記筆記具は、ボールペンレフィルに設けられたチップが外気に晒された状態で軸筒内に収納されており、軸筒側面に設けられたクリップ形状の出没機構（スライド機構）の作動によって軸筒前端開口部からチップが突出する構造である。
なお、軸筒後端部には、ＳＥＢＳ樹脂製の摩擦部材を設けてなる。
出没機構の作動により軸筒前端開口部からボールペンチップの先端を出没させた状態で紙面に筆記して青色の文字（筆跡）を形成した。
前記筆跡は、軸筒後端部に設けたＳＥＢＳ樹脂製の摩擦部材を用いて摩擦すると、該文字は消色して無色となり、この状態は室温下で維持することができた。
なお、消色後の前記紙面を冷凍庫に入れて−１６℃以下の温度に冷却すると、再び文字が青色になる変色挙動を示し、前記挙動は繰り返し再現することができた。【０１１２】
応用例２
実施例７で調製した感温変色性色彩記憶性マイクロカプセル顔料２７部（予め−１６℃以下に冷却して青色に発色させたもの）を、キサンタンガム（剪断減粘性付与剤）０．３３部、尿素１０．０部、グリセリン１０部、ノニオン性界面活性剤０．６部、変性シリコーン含有消泡剤０．１部、防黴剤０．２部、及び水５１．７７部からなる水性インキビヒクルに均一に分散させてインキ組成物Ｂを調製した。【０１１３】
筆記具の作製
前記インキ組成物Ｂをポリプロピレン製パイプに吸引充填し、接続部材（樹脂製ホルダー）を介して０．５ｍｍステンレス鋼ボールを先端に抱持したボールペンチップと連結させた。
次いで、前記ポリプロピレン製パイプの後端より、ポリブテンを主成分とする粘弾性を有するインキ逆流防止体組成物（液栓）を充填し、更に尾栓をパイプの後部に嵌合させ、先軸筒、後軸筒を組み付け、キャップを嵌めて筆記具（ボールペン）を得た。
なお、前記後軸筒後部には、ＳＥＢＳ樹脂製の摩擦部材を設けてなる。
前記筆記具を用いて紙面に筆記して青色の文字（筆跡）を形成した。
前記筆跡は、室温（２５℃）では青色を呈しており、摩擦部材を用いて文字を擦過すると、該文字は消色して無色となり、この状態は室温下で維持することができた。
なお、消色後の前記紙面を冷凍庫に入れて−１６℃以下の温度に冷却すると、再び文字が青色になる変色挙動を示し、前記挙動は繰り返し再現することができた。【０１１４】
応用例３
実施例８で調製した感温変色性色彩記憶性マイクロカプセル顔料２５部（予め−１８℃以下に冷却してピンク色に発色させたもの）、ヒドロキシエチルセルロース０．５部、櫛型高分子分散剤〔日本ルーブリゾール（株）製、商品名：ソルスパース４３０００〕０．２部、有機窒素硫黄化合物〔北興化学工業（株）製、商品名：ホクサイドＲ−１５０、２−メチル−４−イソチアゾリン−３−オンと５−クロロ−２−メチル−４−イソチアゾリン−３−オンの混合物〕１．０部、ポリビニルアルコール０．５部、グリセリン２５．０部、消泡剤０．０２部、及び水４７．７８部を混合してインキ組成物Ｃを得た。【０１１５】
中詰式筆記具の作製
ポリエステルスライバーを合成樹脂フィルムで被覆したインキ組成物吸蔵体内に前記インキ組成物Ｃを含浸させ、ポリプロピレン樹脂からなる軸筒内に収容し、接続部材を介して軸筒先端部にポリエステル繊維の樹脂加工ペン体（砲弾型）と接続状態に組み立て、キャップを装着して筆記具（マーキングペン）を得た。
前記軸筒後端部には、ＳＥＢＳ樹脂製の摩擦部材を設けてなる。【０１１６】
前記筆記具を用いて紙面に筆記してピンク色の文字（筆跡）を形成した。
前記筆跡は、室温（２５℃）ではピンク色を呈しており、摩擦部材を用いて文字を擦過すると、該文字は消色して無色となり、この状態は室温下で維持することができた。
なお、消色後の前記紙面を冷凍庫に入れて−１８℃以下の温度に冷却すると、再び文字がピンク色になる変色挙動を示し、前記挙動は繰り返し再現することができた。【０１１７】
応用例４
実施例７で調製した感温変色性色彩記憶性マイクロカプセル顔料２．５部及び非熱変色性蛍光ピンク色顔料１．５部を、塩化ビニル−酢酸ビニル共重合樹脂１２．５部、キシレン３８．３部、酢酸ブチル４５部、及び粘度調整剤０．２部からなる油性インキビヒクルに分散させて塗料Ｄを調製した。
前記塗料Ｄを−１６℃以下の温度に冷却して紫色に変色させた後、家庭用電気コードのプラグ部分（白色）にスプレー塗装して可逆熱変色層を設け、感温変色性色彩記憶性プラグを得た。
前記プラグは室温（２５℃）で紫色を呈しているが、加温により５９℃以上の温度でピンク色となった。この変色状態から冷却すると、−１６℃以下の温度で再び紫色となった。
前記感温変色性色彩記憶性プラグは、５９℃以上の温度でピンク色になると−１６℃以下の温度に冷却されない限りピンク色の変色状態を保持することができるため、プラグが異常過熱状態となり、５９℃以上の高温域に達した場合の温度履歴を目視により検知できた。【０１１８】
応用例５
実施例７で調製した感温変色性色彩記憶性マイクロカプセル顔料（予め−１６℃以下に冷却して青色に発色させたもの）３０部をアクリル性樹脂エマルジョン（固形分４５％）６０部、粘度調整剤１部、消泡剤０．２部、及び水８．８部からなる水性インキビヒクルに均一に分散させてインキ組成物Ｅを調製した。
前記インキ組成物Ｅを用いて白地のＴシャツ（綿製）に、１００メッシュのスクリーン版で多数の星のパターンをスクリーン印刷して感温変色性色彩記憶性Ｔシャツを得た。
前記Ｔシャツは室温（２５℃）では多数の青色の星柄が視認され、体温や環境温度では変化しないが、５９℃以上に加熱すると星柄部分が無色となり、−１６℃以下に冷却すると再び青色の星柄が視認された。
前記Ｔシャツの星柄の一部をアイロン等による加温で消色させて、任意の星のみを消色させたり、任意の星で文字やパターンを形成し、Ｔシャツの柄を任意に変化させることができた。
また、その変色状態を室温温度域で保持させることができ、全体を５９℃以上に加温して星柄部分を全面消色させた後、−１６℃以下に冷却して星柄全面を発色させ、再び前記のように任意の柄を形成することができた。【０１１９】
応用例６
実施例８で調製した感温変色性色彩記憶性マイクロカプセル顔料５部、分散剤１部、非熱変色性青色顔料０．１部、及びポリプロピレンホモポリマー９３．９部をエクストルーダーにて１８０℃で溶融混合してペレットＦを得た。
前記ペレットＦを用いて、射出成形機にて葡萄の形の置物を成形した。
前記置物は−１８℃以下に冷却した後、室温（２５℃）では紫色を呈しているが、加温により５６℃以上の温度で青色になった。この状態から冷却すると−１８℃以下の温度で再び紫色になった。【０１２０】
応用例７
実施例９で調製した感温変色性色彩記憶性マイクロカプセル顔料２０部（予め−２３℃以下に冷却して青色に発色させたもの）を、アクリル性樹脂エマルジョン（固形分４０％）７８．０部、及び消泡剤２．０部からなる水性インキビヒクルに均一に分散させてインキ組成物Ｇを調製した。
上質紙上に非熱変色性インキを用いて印刷された商品券に、前記インキ組成物Ｇを用いてグラビア印刷により偽造判別マークを印刷した。
前記偽造判別マークは室温（２５℃）では青色を呈しており、体温や環境温度では色変化しないが、５２℃以上に加熱すると無色となり、−２３℃以下に冷却すると再び青色となった。
前記商品券の偽造判別マークは室温温度域では青色を呈して色変化しないため、偽造判別マークであることを識別できないが、５２℃以上に加熱すると無色となることから、偽造防止機能を有していた。
【符号の説明】
【０１２１】
Ｔ１  完全発色温度
Ｔ２  発色開始温度
Ｔ３  消色開始温度
Ｔ４  完全消色温度
ΔＨ  ヒステリシス幅
【図１】
2015119161.tif 000014
【国際調査報告】
2015119161.tif 000015
2015119161.tif 000016
2015119161.tif 000017
2015119161.tif 000018